"a全ジオール成分に対して40ないし90モルの1,4-シクロヘキサンジメタノールCHDMを用いて共重合されたポリエチレンテレフタレート-co-1,4-シクロヘキシレンジメチレンテレフタレートPET-CT;bポリエチレンテレフタレート;cポリカーボネート;およびd全ポリエステル/ポリカーボネートブレンドに対して、1ないし100ppm重量比のゲルマニウムを含み、全ポリエステル/ポリカーボネートブレンドに対して、前記PET-CTおよびポリエチレンテレフタレートの含有量が50ないし90重量であり、前記ポリエチレンテレフタレートの含有量が前記PET-CTに対して重量比で1ないし6倍であり、前記ポリカーボネートの含有量が10ないし50重量であることを特徴とする、ポリエステル/ポリカーボネートブレンド。前記ポリエチレンテレフタレートが、テレフタル酸、エチレングリコールおよび/または炭素数3ないし6のアルキレングリコールからなるものであるか、または前記ポリエチレンテレフタレートが、酸成分若しくはジオール成分に対して、1ないし10モルのイソフタル酸、1,4-シクロヘキサンジメタノールCHDMまたはジエチレングリコールを用いて共重合されたものであることを特徴とする、請求項1に記載のポリエステル/ポリカーボネートブレンド。前記ゲルマニウムが、前記PET-CTの重合時に触媒として含まれ、触媒の含有量が、重合されるPET-CTに対して、20ないし200ppm重量比であることを特徴とする、請求項1に記載のポリエステル/ポリカーボネートブレンド。前記ポリエステル/ポリカーボネートブレンドが、射出、圧出およびコンパウンディング工程からなる群から選択される成形方法によって成形されるものであり、成形後、厚さ3mmの試片を基準として、Color-bが4以下であることを特徴とする、請求項1に記載のポリエステル/ポリカーボネートブレンド。したがって、本発明の目的は、熱的安定性および色安定性に優れたポリエステル/ポリカーボネートブレンドを提供することにある。前記目的を達成するために、本発明は、a全ジオール成分に対して40ないし90モルの1,4-シクロヘキサンジメタノールCHDMを用いて共重合されたポリエチレンテレフタレート-co-1,4-シクロヘキシレンジメチレンテレフタレートPET-CT;bポリエチレンテレフタレート;cポリカーボネート;およびd全ポリエステル/ポリカーボネートブレンドに対して、1ないし100ppm重量比のゲルマニウムを含み、全ポリエステル/ポリカーボネートブレンドに対して、前記PET-CTおよびポリエチレンテレフタレートの含有量が50ないし90重量であり、前記ポリエチレンテレフタレートの含有量が前記PET-CTに対して重量比で1ないし6倍であり、前記ポリカーボネートの含有量が10ないし50重量であるポリエステル/ポリカーボネートブレンドを提供する。本発明によるポリエステル/ポリカーボネートブレンドは、ゲルマニウム触媒を使用して、全ジオール成分に対して40ないし90モルの1,4-シクロヘキサンジメタノールCHDMを用いて共重合されたポリエチレンテレフタレート-co-1,4-シクロヘキシレンジメチレンテレフタレートPET-CTとポリエチレンテレフタレートPETおよびポリカーボネートPCとを含むので、Color-b黄色度が4以下で色安定性透明性に優れており、熱的安定性耐熱性にも優れて、ポリエチレンテレフタレートを、製造コストが相対的に高いPET-CTに対して、1ないし6倍重量比含むので、経済的である。以下、本発明を詳しく説明する。本発明によるポリエステル/ポリカーボネートブレンドは、ポリエステル/ポリカーボネートブレンドの熱的安定性および色安定性を改善するためのものであって、a1,4-シクロヘキサンジメタノール1,4-cyclohexanedimethanol:CHDMが、全ジオール成分に対して、40ないし90モル共重合されたポリエチレンテレフタレート-co-1,4-シクロヘキシレンジメチレンテレフタレート、bポリエチレンテレフタレートpolyethyleneterephthalate:PET、cポリカーボネートpolycarbonate:PCおよびdゲルマニウムを含む。本発明において使用される全ジオール成分に対して40ないし90モルの1,4-シクロヘキサンジメタノールCHDMを用いて共重合されたポリエチレンテレフタレート-co-1,4-シクロヘキシレンジメチレンテレフタレートPET-CTは、酸acid成分としてテレフタル酸terephthalicacid成分を使用し、ジオールdiol成分として、40ないし90モル、好ましくは50ないし70モルの1,4-シクロヘキサンジメタノールCHDMおよび10ないし60モル、好ましくは30ないし50モルのエチレングリコールethyleneglycolを使用することによって共重合されたコポリエステルである。本明細書において、前記テレフタル酸成分という用語はテレフタル酸、そのアルキルエステルモノメチル、モノエチル、ジメチル、ジエチルまたはジブチルエステルなど炭素数1ないし4の低級アルキルエステルおよび/またはこれらの酸無水物acidanhydride等を含む意味で使用され、ジオール成分グリコール成分と反応して、テレフタロイル部分terephthaloylmoietyを形成する。前記PET-CTで前記1,4-シクロヘキサンジメタノールの含有量が少なすぎる場合はヘイズhazeが発生する恐れがあり、多すぎる場合は非経済的で特別な長所がない。前記PET-CTの重量平均分子量Mwは、例えば、40,000ないし55,000である。本発明において使用されるポリエチレンテレフタレートPETとしては、酸成分としてテレフタル酸成分を使用し、ジオール成分としてエチレングリコールを使用して重合された、通常のポリエチレンテレフタレートが用いられ、必要に応じて、テレフタル酸、エチレングリコールおよび/または炭素数3ないし6のアルキレングリコールからなるもの少量の他の成分が共重合されたポリエチレンテレフタレートを使用することも、前記共重合されたポリエチレンテレフタレート成分にイソフタル酸、1,4-シクロヘキサンジメタノールまたはジエチレングリコールが共重合されたものを使用することもできる。ここで、イソフタル酸が共重合される場合、その含有量は全酸成分に対して1ないし10モルであり、1,4-シクロヘキサンジメタノールまたはジエチレングリコールが共重合される場合、その含有量は全ジオール成分に対して1ないし10モルである。前記ポリエチレンテレフタレートの重量平均分子量Mwは、例えば、30,000ないし55,000である。本発明による全ポリエステル/ポリカーボネートブレンドに対して、前記PET-CTおよびポリエチレンテレフタレートの含有量は50ないし90重量、好ましくは60ないし80重量であり、前記ポリエチレンテレフタレートの含有量は前記PET-CTに対して重量比で1ないし6倍、好ましくは2ないし4倍である。前記PET-CTおよびポリエチレンテレフタレートの含有量が50重量未満であれば、透明性が低下する恐れがあり、90重量を超えれば耐熱性が低下する恐れがある。また、前記ポリエチレンテレフタレートの含有量が前記PET-CTに対して重量比で1倍未満であれば経済的ではなく、6倍を超えれば透明性が低下する恐れがある。本発明において使用されるポリカーボネートPCとしては、通常のポリエステル/ポリカーボネートブレンドに使用される通常のポリカーボネートを用いることができ、例えば、ビスフェノール-Aを基本構成物質で重合製造された汎用的な圧出および射出用ポリカーボネートを多様に使用することができる。前記ポリカーボネートの含有量は、全ポリエステル/ポリカーボネートブレンドに対して、10ないし50重量、好ましくは20ないし40重量である。前記ポリカーボネートの含有量が、全ポリエステル/ポリカーボネートブレンドに対して、10重量未満であれば耐熱性が低下する恐れがあり、50重量を超えればポリエステル/ポリカーボネートブレンドとしての効果を得ることができなかったり、透明性が低下する恐れがある。前記ポリカーボネートの重量平均分子量Mwは、例えば、35,000ないし60,000である。本発明において使用されるゲルマニウムは、1,4-シクロヘキサンジメタノールCHDMが共重合されたポリエステル/ポリカーボネートブレンドの変色黄変を改善するために添加するものであって、全ポリエステル/ポリカーボネートブレンドに対して、1ないし100ppm重量比、好ましくは5ないし50ppm重量比含まれる。前記ゲルマニウムの含有量が、全ポリエステル/ポリカーボネートブレンドに対して、1ppm未満の場合、ポリエステル/ポリカーボネートブレンドの色が変色する恐れがあり、100ppmを超過する場合、特別な長所はないが、ゲルマニウム価格が高くて製造コストが増加するので、経済的ではない。前記ゲルマニウムは前記PET-CT重合時に触媒として含まれ、この時に添加される触媒の含有量は、重合される前記PET-CTに対して、20ないし200ppm重量比、好ましくは30ないし150ppm重量比である。前記ゲルマニウム触媒の含有量が20ppm未満であれば、酸成分とジオール成分とのエステル化またはエステル交換反応において、または重縮合反応において、触媒としての役割を果たさないので、反応速度が遅くなる恐れがあり、全ポリエステル/ポリカーボネートブレンドに対して、1ppm重量比未満のゲルマニウムを含むようにする恐れがあり、200ppmを超過する場合、特別な長所はないが、ゲルマニウム価格が高くて製造コストが増加するので、経済的ではない。前記PET-CTは、ゲルマニウム触媒を必ず使用することを除いては、通常の共重合ポリエステル樹脂の製造方法によって製造することができ、例えば、i前記テレフタル酸成分と、40ないし90モルの1,4-シクロヘキサンジメタノールおよび10ないし60モルのエチレングリコールを含むジオール成分1,4-シクロヘキサンジメタノールとエチレングリコールとの合計が100モルになるようにするとを、前記ゲルマニウム触媒の存在下に0.2乃至3.0kg/cm2の加圧圧力および200ないし300°Cの温度で、平均滞留時間2ないし10時間のエステル化反応またはエステル交換反応させ、ii前記エステル化またはエステル交換反応生成物を400ないし0.1mmHgの減圧条件および240ないし300°Cの温度で平均滞留時間1ないし10時間の重縮合反応させることによって、製造することができる。好ましくは、前記重縮合反応の最終の到達真空度は2.0mmHg未満であり、前記エステル化反応および重縮合反応は不活性気体雰囲気下で遂行できる。本発明によるポリエステル/ポリカーボネートブレンドは、通常のブレンド方法で製造することができ、射出、圧出、コンパウンディング工程などの成形方法によって成形されることができる。前記ポリエステル/ポリカーボネートブレンドは成形後、厚さ3mmの試片を基準として、Color-byellowness、黄色度が4以下、好ましくは1ないし3である。通常のチタニウム触媒下で製造されたPET-CTを用いたポリエステル/ポリカーボネートブレンドの場合、他の種類のジオール成分より相対的に熱的安定性に弱い1,4-シクロヘキサンジメタノール成分がチタニウム成分によって変色して全ブレンドの色を低下させてしまい、ポリカーボネートもチタニウム成分の強い反応性によって変色することによって、全ブレンドの色を低下させる可能性がある。しかし、ゲルマニウム触媒下で製造されたPET-CTを用いた本発明のポリエステル/ポリカーボネートブレンドはColor-bが4以下で、変色黄変現象を起こせず、ブレンドのcolor-Llightness、明度、透明度なども高める効果まで発現する。以下、実施例および比較例を通して本発明をさらに詳しく説明する。下記の実施例は本発明を例示するためのものであって、本発明の範囲が下記の実施例によって限定されるものではない。製造例PET-CTpolyethyleneterephthalate-co-1,4-cyclohexylenedimethyleneterephthalateの製造7L容積の反応器に、酸成分として、テレフタル酸3440g、ジオール成分として、1,4-シクロヘキサンジメタノール60モルおよびエチレングリコール40モル2949gを投入し、240~300°Cの熱を加え、ゲルマニウムGe触媒0.0064gを投入した後、0.2乃至3.0kg/cm2の加圧圧力および200ないし300°Cの温度で平均滞留時間2ないし10時間のエステル化反応またはエステル交換反応させ、前記エステル化またはエステル交換反応生成物を400ないし0.1mmHgの減圧条件および240ないし300°Cの温度で平均滞留時間1ないし10時間の重縮合反応させることによってPET-CT4000gを製造した。実施例1ないし6ポリエステル/ポリカーボネートブレンドの製造および評価下記表1の含有量により、除湿乾燥機を使用して120°Cで5時間乾燥したポリカーボネートPC製造会社:LG-DOW、メルトインデックスMI:30、80°Cで5時間乾燥したPET-CT製造例および70°Cで80時間乾燥したポリエチレンテレフタレートPET製造会社:SKケミカル、製品名:SKYPETを、除湿を良く行った容器に入れて、約3分間タンブリングして混合した。混合した原料を利用して、厚さ3.0mmで40mm横X40mm縦の広さの試片、及び厚さ3.0mmで12mm横X120mm縦の広さの試片を製作できるコールドランナーcoldrunner方式の水冷式金型を利用して、厚さ3.0mmの試片を射出した。この時、使用された射出機はスクリューのL/D長さ/直径が23、圧縮比が3であった。射出された試片のColor-b黄色度をカラーcolor測定器製造会社:NipponDenshoku、装置名:300Aを使用して測定し、熱変形温度heatdistortiontemperature:HDTを熱変形温度測定装置製造会社:Ceast、装置名:HDT-VICATを使用して測定し0.45Mpaの圧力で測定時の温度、その結果を下記表1に表す。上記表1から、本発明によるポリエステル/ポリカーボネートブレンドは、Color-b黄色度が4以下で、色安定性透明性に優れ、熱的安定性熱変形温度が80°C以上に優れ、ポリエチレンテレフタレートPETを製造コストが相対的に高いPET-CTに比べて、1ないし6倍重量比含むので、ポリエステル成分としてPET-CTだけを使用するポリエステル/ポリカーボネートブレンドに比べて経済的であることが分かる。"